크 실릴 렌디 이 소시아 네이트 0 . 507 g 에 촉매 로서 디 부틸 틴디 클로라이드 0 . 1 mg , 내부 이형제 로서 「 ZelecUN 」 ( 상품명 , stepan 사 제 산 성 인산 알킬 에스테르 ) 1 mg , 자외선 흡수제 로서 「 바이 오소 브 583 」 ( 상품명 , 공동 약품 사 제 ) 0 . 5 mg 을 미리 용해 하 여 혼합액 으로 하 여 두 었 다 . 뒤 이 어 , 4 , 8 - 디 메르 캅 토메 틸 - 1 , 11 - 메르 캅 토 - 3 , 6 , 9 - 트리 티 아운 데칸 0 . 493 g , 및 상기 의 표면 수식 산화 티탄 미립자 1 . 5 g 을 가하 고 , 잘 혼합 하 여 , 모노머 혼합물 로 했 다 . 이 모노머 혼합물 을 0 . 6 kPa 로 1 시간 탈기 한 후 , 렌즈 몰드 에 주입 하 고 , 40 ℃ 로부터 서서히 승 온 하 여 130 ℃ 까지 가열 하 고 , 20 시간 에 걸쳐 경화 시켰 다 . 냉각 한 후 에 유리 몰드 를 이 형 시켜 렌즈 를 꺼냈 다 . 얻 어 진 렌즈 의 성능 시험 의 결과 를 표 2 에 정리 했 다 .